FR 2588618 A1 19870417 FR 8515305 A 19851016 258 8 6 1 8 I PROCEDE DE DETERMINATION D'UN MATERIAU COMPOSITE CONSTITUTIF DES PIECES EN MOUVEMENT D'UN COMPRESSEUR FRIGORIFIQUE HERMETIQUE ET COMPRESSEUR FRIGORIFIQUE HERMETIQUE COMPRENANT DES PIECES DETERMINEES PAR CE PROCEDE L'invention est relative à un procédé pour déterminer un matériau composite constitutif de pièces en mouvement, telles que les vilebrequins, les bielles, les pistons et les clapets, d'un compres- seur frigorifique hermétique, et à un compresseur frigorifique comprenant de telles pièces en matériau composite dont la détermi- nation a été effectuée à l'aide de ce procédé. Dans les compresseurs frigorifiques, on a cherché depuis longtemps à réduire les masses des pièces en mouvement, notam- ment les vilebrequins, bielles, pistons et clapets, car celles-ci dépensent une énergie non négligeable, par rapport à l'énergie totale nécessaire à la compression du fluide frigorigène. De plus, dans les compresseurs qui comprennent un nombre impair de pistons, il est nécessaire d'ajouter des contrepoids d'équili- brage pour réduire les forces d'inertie. Ces contrepoids ont des masses qui diminuent d'autant le rendement du compresseur. La réduction des masses en mouvement aboutit à une réduc- tion de la puissance nécessaire du moteur, donc du dimensionnement des bobinages, et enfin à une réduction des vibrations et du bruit. Dans de nombreux domaines de l'industrie, on est amené à utiliser des matériaux composites, c'est-à-dire des matériaux syn- thétiques mélangés avec des matériaux fibreux, pour réaliser des structures de masse réduite par rapport aux anciennes solutions connues. On est donc amené à envisager l'utilisation des matériaux composites lors de la réalisation des pièces en mouvement des compresseurs. Cependant, si dans certaines applications l'emploi de maté- riaux composites ne pose pas de problèmes particuliers, il n'en est pas de même pour la réalisation de pièces de compresseurs frigori- fiques hermétiques. En effet, dans les autres domaines, le choix des matériaux est le plus souvent effectué en fonction de leurs propriétés mécaniques ou thermiques. Ainsi, par exemple lors de la réalisation d'éléments de carrosserie d'un véhicule terrestre, on insistera davantage sur les contraintes mécaniques que subiront les divers éléments. Pour la réalisation d'éléments d'isolation thermique ou d'éléments en contact avec des parties chaudes, on insistera davantage sur les contraintes thermiques. Dans la réalisation des pièces destinées à être mises en mouvement dans les compresseurs, le mateériau composite doit être déterminé en fonction de trois conditions particulières et simul- tanées d'utilisation. D'une part, les pièces en mouvement subissent des contraintes mécaniques importantes; d'autre part, la température d'utilisation est élevée, de l'ordre de 200 C; enfin, le milieu dans lequel elles se trouvent est particulièrement agressif chimiquement. Or, les propriétés mécaniques et physiques sont déterminées pour plusieurs températures, mais dans des milieux non corrosifs. De même, les fabricants déterminent la tenue chimique d'un matériau composite donné dans un milieu chimique donné pour plusieurs- températures mais sans contraintes mécaniques. La seule connais- sance des propriétés données par un fabricant ne permet donc pas de déterminer à l'avance si un matériau convient pour la réalisation des pièces de compresseurs précitées. L'invention part de ces constatations et a pour objet un procédé permettant de déterminer un matériau composite destiné à la réalisation de pièces en mouvement dans un compresseur frigori- fique hermétique, et un compresseur frigorifique hermétique comportant des pièces déterminées par ce procédé. Selon l'invention, un procédé pour déterminer un matériau composite constitutif de pièces en mouvements dans un compresseur frigorifique hermétique, est caractérisé en ce qu'un matériau 2 5 8 8 6 1 8 composite, dont les propriétés mécaniques et thermiques initiales annoncées pour un milieu non corrosif satisfont aux conditions engendrées par les contraintes mécaniques et thermiques dans un compresseur, est placé pendant une première durée TI de test déterminée dans un milieu contenant les produits chimiques qui se trouvent dans un compresseur, à une température équivalente à la température maximale de fonctionnement d'un compresseur, et en ce qu'à l'expiration de cette durée, il est retiré du milieu, ses pro- priétés chimiques et mécaniques sont mesurées, et en ce que par comparaison avec les propriétés mécaniques ou chimiques initiales, on évalue par calcul ce que deviendront ses propriétés mécaniques et/ou chimiques lorsque le matériau aura été utilisé dans l'ambiance d'un compresseur pendant une seconde durée T2 déterminée supé- rieure à la première durée T1 de test, et en ce que ce matériau est alors utilisé pour la réalisation desdites pièces si ses propriétés évaluées satisfont aux propriétés requises dans un compresseur après une durée de fonctionnement correspondant à la durée T2. Selon une autre caractéristique, l'évaluation des propriétés est faite par une durée T2 supérieure à l'espérance de vie d'un compres- seur, soit 12 à 15 ans. Le procédé de l'invention est donc particulièrement avan- tageux par rapport aux procédés de l'art antérieur, puisqu'après un test de durée déterminée, on ne se contente pas de vérifier les modifications des propriétés des matériaux, et de rejeter les maté- riaux dont les propriétés auraient été modifiées, mais puisqu'on évalue les propriétés qu'ils auront après un temps donné d'utilisation même si elles ont été modifiées à l'issue du test. D'autres caractéristiques et avantages du procédé apparaîtront avec la description suivante. Un matériau composite est constitué d'au moins deux élé- ments: un matériau synthétique encore appelé matrice de liaison, le plus souvent sous la forme d'une résine, et un matériau fibreux tel que de la fibre de verre, de la fibre de carbone. Les matériaux peuvent être transformés, certains par injec- tion, d'autres par compression, selon la nature et/ou le taux des fibres qui se trouvent à l'intérieur. Les fibres peuvent en effet être longues, courtes, ou se présenter sous forme de tissus. La transformation a pour objet la réalisation des pièces, mais - 5 ne constitue pas l'objet de la présente invention. Il est cependant intéressant de noter que les propriétés d'un matériau composite sont liées au taux de fibres, à leur nature, et à la matrice employée. Le procédé de l'invention consiste à choisir parmi les maté- riaux composites connus ceux dont les propriétés mécaniques et thermiques initiales annoncées sont convenables, à vérifier par mesure si ces propriétés annoncées sont correctes et satisfont aux conditions engendrées dans les compresseurs, puis à les soumettre à un test dans un milieu contenant les produits chimiques d'un compresseur, à la température de fonctionnement d'un compresseur. A l'issue de ce test, on vérifie les propriétés. chimiques et mécaniques. Si le produit est trop altéré chimiquement, il est rejeté. Il en est de même si les propriétés mécaniques à l'issue du test sont telles qu'elles ne satisfont plus du tout aux conditions de l'ambiance dans un compresseur frigorifique. Par contre, dès que les propriétés d'un produit à l'issue du test sont encore satisfaisantes, on les compare aux propriétés initiales et on détermine alors par calcul ce qu'elles deviendraient si le produit était utilisé dans un compresseur pendant une durée correspondant au moins à l'espérance de vie moyenne d'un compresseur, dans des conditions chimiques et thermiques extrêmes. Tous les matériaux qui auraient alors des propriétés méca- niques et/ou chimiques insuffisantes sont rejetés. De préférence, si une altération chimique est observée à l'issue du test, on rejette le matériau avant de déterminer les propriétés mécaniques futures. Dans une mise en oeuvre du procédé de l'invention, après avoir choisi des matériaux composites dont les propriétés mécaniques et thermiques initiales, annoncées hors milieu agressif chimiquement, conviennent, on réalise des échantillons afin de les soumettre au test. Le test chimique consiste à placer les échantillons dans une ambiance contenant de l'huile de lubrification de compresseur et du fluide frigorigène, à une température correspondant à la tempé- rature de fonctionnement maximum des compresseurs, pendant une durée T1 déterminée. De préférence, la température est de l'ordre de 200 C. Dans une mise en oeuvre, le test dure 7 jours, après lesquels les échantillons sont retirés. De préférence, le test est réalisé dans le milieu le plus agressif que l'on puisse rencontrer dans un compresseur. Ainsi, on effectue par exemple le test dans un milieu contenant des huiles naphténiques et du fluide frigorigène, et on considère que si les résultats sont satisfaisants, ils le seront par exemple avec des huiles paraffiniques, parce que les produits de réaction qu'elles engendrent avec le fluide frigorigène sont moins agressifs. En effet, les huiles paraffiniques sont plus indifférentes aux agents chimiques qui les entourent, et particulièrement aux constituants du fluide frigo- rigène. Parmi les nombreux matériaux composites connus, il en est très peu qui possèdent des propriétés initiales mécaniques et ther- miques annoncées et vérifiées correctes et qui sont donc soumis au test. Ainsi, on a été amené à tester des matériaux constitués de résine époxyde imprégnée, des matériaux constitués de polyamide et de verre, des matériaux constitués de polyester et de verre et des matériaux constitués de fibres de carbone et de verre avec de la résine vinyle ester. Tous ces matériaux ont été rejetés à l'issue du test en raison de l'instabilité chimique et/ou mécanique mesurée de la résine. Enfin, d'autres matériaux ont été testés qui étaient constitués l'un de résine à base de polyester éthyle cétone, d'autres à base de résine polyimide, et d'autres enfin à base de résine polyester sulfone. A l'issue du test, ces matériaux exhibaient encore de bonnes propriétés chimiques et mécaniques. L'évaluation des propriétés mécaniques et chimiques futures a donc été effectuée par calcul pour chacun de ces produits. Le calcul a conduit à rejeter les matériaux à base de polyester éthyle cétone car ils exhiberaient de mauvaises propriétés méca- niques à l'issue d'une durée de fonctionnement correspondant à la durée T2 choisie par le calcul. Le calcul a conduit à conserver un matériau constitué de résine polyimide mélangée avec 30 % de fibres de verre qui se transforme par injection. Le calcul a amené à conserver un matériau constitué de résine polyimide et de 65 % de fibres de verre, qui est transformé par compression. Le calcul a conduit à conserver un matériau composite cons- titué d'un tissu de fibres de verre préimprégné de résine polyimide et transformé après découpe, par compression et conformation. Le calcul a permis de conserver un matériau composite constitué de résine polyester sulfone et de 30 % de fibres de verre transformable par injection. L'invention a aussi pour objet un compresseur dont au moins l'une des pièces en mouvement est réalisée dans l'un des matériaux composites déterminés par le procédé de l'invention, qu'il s'agisse de la ou des bielles, du vilebrequin, du ou des pistons et des clapets. Les pièces sont réalisées par injection ou par compression, selon le matériau composite déterminé. REVENDICATIONS 1. Procédé pour déterminer un matériau composite constitutif de pièces en mouvements dans un compresseur frigorifique hermé- tique, caractérisé en ce qu'un matériau composite dont les pro- priétés mécaniques et thermiques initiales annoncées pour un milieu non corrosif satisfont aux conditions engendrées par les contraintes mécaniques et thermiques dans les compresseurs est placé pendant une première durée (TI) déterminée dans un milieu contenant les produits chimiques qui se trouvent dans un compresseur, à une température d'essai correspondant à la température maximale de fonctionnement d'un compresseur, et en ce qu'à l'expiration de cette première durée (TI), on mesure les propriétés mécaniques et chimi- ques, on les compare avec les propriétés mécaniques et/ou chimi- ques initiales, et on évalue par calcul ce qu'elles seront lorsque le matériau aura été utilisé dans une ambiance de compresseur pendant une seconde durée (T2) supérieure à la première durée (Ti), et en ce qu'on réalise alors des pièces avec ce matériau si les propriétés évaluées satisfont aux propriétés requises après une durée d'utili- sation à la seconde durée (T2). 2. Procédé selon la revendication 1, caractérisé en ce que l'essai est effectué dans un milieu contenant du fluide frigorigène et de l'huile naphténique. 3. Procédé selon la revendication 1, caractérisé en ce que la seconde durée (T2) utilisée pour l'évaluation est au moins égale à l'espérance de vie d'un compresseur. 4. Procédé selon la revendication 3, caractérisé en ce que la seconde durée (T2) est de l'ordre de 15 ans. 5. Procédé selon la revendication 1, caractérisé en ce que la température d'essai est de l'ordre de 200 C. 6. Procédé selon la revendication 1, caractérisé en ce que l'essai est effectué pendant une première durée (T1) de sept jours. 7. Procédé selon la revendication 1, caractérisé en ce que l'évaluation des propriétés à la seconde durée (T2) est effectuée uniquement si les propriétés mécaniques et chimiques mesurées à l'issue de l'essai satisfont aux conditions requises à la première durée (T1)dans un compresseur. 8. Procédé selon la revendication 7, caractérisé en ce l'éva- luation des propriétés à la seconde durée (T2) est effectuée unique- ment si les propriétés chimiques n'ont pas été modifiées lors de l'essai. 9. Compresseur frigorifique hermétique comprenant parmi ses pièces en mouvement au moins une bielle, un vilebrequin, un piston et des clapets, caractérisé en ce que l'une de ces pièces au moins est réalisée dans un matériau composite déterminé par le procédé selon l'une quelconque des revendications 1 à 8. 10. Compresseur frigorifique hermétique selon la revendi- cation 8, caractérisé en ce qu'au moins l'une desdites pièces en mouvement est réalisée dans un matériau composite injecté et constitué d'un mélange d'une résine polyimide et de 30 % de fibres de verre. 1. Compresseur frigorifique hermétique selon la revendi- cation 9, caractérisé en ce qu'au moins l'une desdites pièces en mouvement est réalisée dans un matériau composite compressé et constitué d'un mélange d'une résine polyimide et de 65 % de fibres de verre. 12. Compresseur frigorifique hermétique selon la revendi- cation 9, caractérisé en ce qu'au moins l'une desdites pièces en mouvement est réalisée dans un matériau composite transformé par découpe, compression et conformation et constitué d'un mélange d'un tissu de fibres de verre et d'une résine polyimide. 13. Compresseur frigorifique hermétique selon la revendi- cation 9, caractérisé en ce qu'au moins l'une desdites pièces en mouvement est réalisée dans un matériau composite injecté et constitué d'un mélange de résine polyester sulfone et de 30 % de fibres de verre.